(57)【要約】【課題】ＰＶＣ製粘着テープと同等の難燃性を有し、しかも燃焼した場合でも有害ガスを発生することがなく、更にはＰＶＣ製粘着テープ並びに従来のノンハロゲン難燃性粘着テープよりも優れた使用感及び柔軟性を備えるノンハロゲン難燃性粘着テープ、及びその製造方法を提供する。【解決手段】反応型プロピレン系軟質樹脂を含むベース樹脂に金属水酸化物を配合した酸素指数２２以上の樹脂組成物からなり、引張速度３００ｍｍ／分の条件での１００％モジュラスが１．４ｋｇｆ／ｍｍ2未満で、かつ幅１ｍｍ当りの１００％伸び時荷重が０．２ｋｇｆ／ｍｍ未満であるテープ基材の一方の面に、粘着剤層が形成されたノンハロゲン難燃性粘着テープ。【選択図】      なし【特許請求の範囲】
【請求項１】
反応型プロピレン系軟質樹脂を含むベース樹脂に金属水酸化物を配合した酸素指数２２以上の樹脂組成物からなり、引張速度３００ｍｍ／分の条件での１００％モジュラスが１．４ｋｇｆ／ｍｍ2未満で、かつ幅１ｍｍ当りの１００％伸び時荷重が０．２ｋｇｆ／ｍｍ未満であるテープ基材の一方の面に、粘着剤層が形成されていることを特徴とするノンハロゲン難燃性粘着テープ。
【請求項２】
テープ基材の厚さが０．０３〜０．４ｍｍであることを特徴とする請求項１記載のノンハロゲン難燃性粘着テープ。
【請求項３】
車両用ワイヤーハーネスの結束・保護用であることを特徴とする請求項１または２記載のノンハロゲン難燃性粘着テープ。
【請求項４】
（ａ）反応型プロピレン系軟質樹脂を含むベース樹脂に、金属水酸化物を酸素指数が２２以上となる量配合して樹脂組成物を調製する工程と、
（ｂ）前記樹脂組成物をカレンダー成形して所定厚のテープ基材を作製する工程と、
（ｃ）前記テープ基材の一方の面に粘着剤層を形成する工程と、
を含むことを特徴とするノンハロゲン難燃性粘着テープの製造方法。
【発明の詳細な説明】
【０００１】
【発明の属する技術分野】
本発明は、電線やケーブル、特に車両用ワイヤーハーネスの結束や保護のために使用される粘着テープに関し、従来広く使用されているポリ塩化ビニル製粘着テープと同等の良好な使い勝手が得られ、かつ燃焼した場合でも塩素ガス等の有害ガスを発生しないノンハロゲン難燃性粘着テープに関する。また、本発明は前記ノンハロゲン粘着テープの製造方法に関する。
【０００２】
【従来の技術】
車両用ワイヤーハーネスを構成する電線の結束や保護のために、従来では、軟質ポリ塩化ビニル（ＰＶＣ）からなるテープ基材の一方の面に粘着剤層を形成したＰＶＣ製粘着テープが広く使用されている。このＰＶＣ製粘着テープは、ワイヤーハーネスを構成する電線に巻き付けた際の伸び具合が適当であり、またテープの切断に際して手で容易に切断できる等、使用感に優れるという利点があり、しかも、適度の難燃性も兼ね備えている。
【０００３】
しかし、近年では環境保全が重視されており、有害なダイオキシンの発生源とされている塩化ビニル系プラスチックの使用を抑える傾向にあり、ＰＶＣ製粘着テープの代替品の開発が進められている。例えば、特許第３００７０８１号公報には、オレフィン系ポリマーにノンハロゲン系難燃剤を配合した酸素指数が２２以上の樹脂組成物からなり、引張速度３００ｍｍ／分の条件での２５％モジュラスが０．８〜１．５ｋｇｆ／ｍｍ2で、１００％モジュラスが１．４〜２．０ｋｇｆ／ｍｍ2で、１００％伸び時の幅１ｍｍ当りの引張強さが０．２〜０．４ｋｇｆ／ｍｍで、破断時伸びが１００％以上であるテープ基材の一方の面に、粘着剤層を形成したノンハロゲン難燃性粘着テープが記載されている。
【０００４】
【発明が解決しようとする課題】
しかしながら、上記のノンハロゲン難燃性粘着テープは、電力ケーブル等の比較的大径で硬質の電線類に対しては良好な結束力が得られているものの、車両用ワイヤーハーネスを構成する電線のように、比較的小径の電線に巻き付けた場合、電線への追従性に劣り、結束したときにテープと電線との間に浮き（隙間）が生じやすく、結束した電線が弛んだり、仕上り外観が劣る等の問題があった。また、テープ基材の硬さもやや高いために、ワイヤーハーネスも柔軟性に劣るようになり、車両等に組み付ける際の作業性を悪くしていた。
【０００５】
また、テープ基材の製造に際して、生産速度の速いカレンダー成形を行なおうとすると、ロールに成形材料であるテープ基材が貼り付くことから、Ｔダイ成形あるいはインフレーション成形により製造している。しかし、Ｔダイ成形法は、一般に生産速度が遅く、カレンダー成形法と比べて約1／３程度の生産性しかない。また、インフレーション成形法はＴダイ成形法に比べて若干生産速度が速いものの、通常、カレンダー成形法の約半分以下の生産性である。しかも、インフレーション成形法では、得られるテープ基材の厚さ変動が他の方法と比べて大きいという欠点もある。
【０００６】
本発明はこのような状況に鑑みてなされたものであり、ＰＶＣ製粘着テープと同等の難燃性を有し、しかも燃焼した場合でも有害ガスを発生することがなく、更にはＰＶＣ製粘着テープ並びに従来のノンハロゲン難燃性粘着テープよりも優れた使用感及び柔軟性を備え、特に車両用ワイヤーハーネスに好適であり、ワイヤーハーネスの車両等への組み付け作業を容易に行い得るノンハロゲン難燃性粘着テープを提供することを目的とする。また、前記ノンハロゲン難燃性粘着テープを高い生産性で製造し得る製造方法を提供することを目的とする。
【０００７】
【課題を解決するための手段】
上記の目的を達成するために、本発明は、反応型プロピレン系軟質樹脂を含むベース樹脂に金属水酸化物を配合した酸素指数２２以上の樹脂組成物からなり、引張速度３００ｍｍ／分の条件での１００％モジュラスが１．４ｋｇｆ／ｍｍ2未満で、かつ幅１ｍｍ当りの１００％伸び時荷重が０．２ｋｇｆ／ｍｍ未満であるテープ基材の一方の面に、粘着剤層が形成されていることを特徴とするノンハロゲン難燃性粘着テープを提供する。
【０００８】
同じく、本発明は、（ａ）反応型プロピレン系軟質樹脂を含むベース樹脂に、金属水酸化物を酸素指数が２２以上となる量配合して樹脂組成物を調製する工程と、（ｂ）前記樹脂組成物をカレンダー成形して所定厚のテープ基材を作製する工程と、（ｃ）前記テープ基材の一方の面に粘着剤層を形成する工程と、を含むことを特徴とするノンハロゲン難燃性粘着テープの製造方法を提供する。
【０００９】
【発明の実施の形態】
以下、本発明に関して詳細に説明する。
【００１０】
本発明のノンハロゲン難燃性粘着テープにおいて、テープ基材は、反応型ポリプロピレン系軟質樹脂を含むベース樹脂に、難燃剤として金属水酸化物を配合した樹脂組成物をテープ形状に成形したものである。この反応型プロピレン系軟質樹脂は、プロピレンとエチレンプロピレンとが同時に重合されたものであり、他のプロピレン系樹脂に比べて高い柔軟性を有することから、柔軟性に富んだテープ基材が得られる。また、反応型プロピレン系軟質樹脂はオレフィン系で、かつ非架橋タイプであることから、リサイクルも容易にできるという利点も備えている。反応型プロピレン系軟質樹脂の特性を例示すると、比重０．８８程度（ＪＩＳ  Ｋ７１１２）、１００％伸び時引張張力６．７ＭＰａ程度（ＪＩＳ  Ｋ６２５１）、引張破壊応力１４ＭＰａ程度（ＪＩＳ  Ｋ６２５１）、ＭＦＲ１．５Ｇ／１０ｍｉｎ程度（ＪＩＳ  Ｋ７２１０）である。
【００１１】
また、反応型プロピレン系軟質樹脂は市場からも入手でき、例えば株式会社トクヤマ製、押出成形用低硬度グレード品「Ｍ１４２Ｅ」、同「Ｒ１１０Ｅ」等を好適に使用できる。
【００１２】
ベース樹脂は、上記の反応型プロピレン系軟質樹脂単独とすることもでき、必要に応じて他の樹脂との混合物とすることもできる。混合可能な樹脂としては、ポリエチレンやポリプロピレン等のオレフィン系樹脂を挙げることができる。その際の混合比は、テープ基材としたときに後述される引張特性を満足する範囲内で適宜選択される。
【００１３】
難燃剤である金属水酸化物としては、水酸化マグネシウムや水酸アルミニウム，水酸化カルシウム等の公知のものを使用することができ、２種以上を混合して使用することもできる。ベース樹脂に対する金属水酸化物の配合量は、ＰＶＣ製粘着テープと同等の難燃性、具体的には酸素指数２２以上となり、かつテープ基材としたときに後述される引張特性を満足するように選択される。金属水酸化物の配合量が多くなるほど、難燃性は高くなるが、一方で引張特性を低下させる。本発明においては、難燃性を優先する場合でも、金属水酸化物の配合量をベース樹脂１００重量部に対して５０重量部程度に抑えることが好ましい。
【００１４】
また、ベース樹脂には、難燃性及び引張特性を低下させない範囲内で、老化防止剤、着色剤、無機充填剤、滑剤、軟化剤、紫外線吸収剤等を適宜配合することができる。これらは何れも、粘着テープに一般的に配合される公知のもので構わない。
【００１５】
上記の如く構成される樹脂組成物はテープ状に成形され、テープ基材とされるが、本発明においては、その際に生産速度に優れるカレンダー成形法を採用することができる。従来のノンハロゲン難燃性粘着テープの製造において、テープ基材はＴダイ成形あるいはインフレーション成形により製造している。これは、一般的なオレフィン系樹脂をベース樹脂とする樹脂組成物では、カレンダー成形を行なうと、成形品であるテープ基材がロールに貼り付いてしまうためである。そのため、従来では生産速度が低いＴダイ成形法（カレンダー成形法の約1／３程度）やインフレーション成形法（同約半分程度）での製造を余儀なくされている。また、インフレーション成形法では、得られるテープ基材の厚さ変動が他の方法と比べて大きいという欠点もある。本発明では、反応型プロピレン系軟質樹脂を用いたことにより、ロールへの貼り付きが無くなり、生産速度が速く、厚さ変動も少ないカレンダー成形によりテープ基材を製造することが可能である。
【００１６】
カレンダー成形条件は特に制限されるものではなく、樹脂組成物の組成や目的とするテープ厚等に応じて適宜設定される。
【００１７】
得られるテープ基材のテープ厚は０．０３〜０．４ｍｍ、特に０．０５〜０．１５ｍｍとすることが好ましい。テープ厚が０．０３ｍｍ未満では、薄すぎて強度不足となり、テープが切れやすくなる。一方、テープ厚が０．４ｍｍを超える場合には、手による切断が困難になり、作業性に劣るようになる。
【００１８】
本発明においては、このテープ基材の引張特性が、引張速度３００ｍｍ／分での１００％モジュラスが１．４ｋｇｆ／ｍｍ2未満で、かつ幅１ｍｍ当りの１００％伸び時荷重が０．２ｋｇｆ／ｍｍ未満であることを特徴とする。
【００１９】
１００％モジュラスが１．４ｋｇｆ／ｍｍ2以上になると、電線にテープを巻き付ける際にテープが伸び難くなり、テープと電線との間に浮きが生じやすくなる。また、この１００％モジュラスは、０．７〜１．２ｋｇｆ／ｍｍ2であることが特に好ましい。
【００２０】
また、幅１ｍｍ当りの１００％伸び時荷重が０．２ｋｇｆ／ｍｍ以上になると、同様にテープが伸び難くなり、電線を結束してワイヤーハーネスとしたときに、ワイヤーハーネスが柔軟性に劣るようになり、車両等への組み付け作業に悪影響を及ぼす。この幅１ｍｍ当りの１００％伸び時荷重は、０．０４〜０．１ｋｇｆ／ｍｍであることが特に好ましい。
【００２１】
そして、上記のテープ基材の一方の面に粘着剤層を形成して、本発明のノンハロゲン難燃性粘着テープが完成する。尚、粘着剤は粘着テープ用として公知のもので構わず、またその層厚も制限されない。また、粘着剤層の形成方法も制限されるものではなく、例えば、粘着剤を適当な溶剤に溶かした塗布液をテープ基材に塗布し、乾燥させる等の方法を採ることができる。
【００２２】
【実施例】
以下に実施例を挙げて更に説明するが、本発明はこれにより何ら制限されるものではない。
【００２３】
（粘着テープ試料の作製）
株式会社トクヤマ製「Ｍ１４２Ｅ」（反応型プロピレン系軟質樹脂）１００重量部に、水酸化マグネシウムを４０重量部配合して十分に混練し、得られた樹脂組成物をカレンダー成形法（生産速度：５０ｍ／ｍｉｎ）にて厚さ０．０５０ｍｍのテープ基材を得た。そして、このテープ基材上に粘着剤を塗布し、乾燥させてノンハロゲン難燃性粘着テープ（本発明品）を作製した。
【００２４】
また、比較のために、エチレン−エチルアクリレート共重合体５０重量部、エチレン−酢酸ビニル共重合体４０重量部、ポリプロピレン１０重量部、水酸化マグネシウム４０重量部を配合して樹脂組成物を調製し、この樹脂組成物をインフレーション成形法（生産速度：２０ｍ／ｍｉｎ）にて厚さ０．０５０ｍｍのテープ基材を得た。そして、このテープ基材上に粘着剤を塗布し、乾燥させてノンハロゲン難燃性粘着テープ（従来品）を作製した。
【００２５】
同じく比較のために、ポリ塩化ビニル成形原料を用い、カレンダー成形法（生産速度：５０ｍ／ｍｉｎ）にて厚さ０．０５０ｍｍのテープ基材を得た。そして、このテープ基材上に粘着剤を塗布し、乾燥させてＰＶＣ製粘着テープを作製した。
【００２６】
（引張特性の測定）
各テープ基材について、引張速度３００ｍｍ／分の条件下で、１００％モジュラス、幅１ｍｍ当りの１００％伸び時荷重及び引張強さを測定した。結果を表１に示す。
【００２７】
（テープの浮き確認）
全長約３５０ｍｍで直径０．５ｍｍの電線を３０本束ね、上記各粘着テープをハーフラップ巻（テープ全幅の半分の幅で重ね合わせ）して結束した。そして、所定時間放置した後、目視にて粘着テープと電線との間の浮きの有無を確認した。結果を表１に示す。
【００２８】
（ワイヤーハーネス（ＷＨ）の柔軟性評価）
全長約３５０ｍｍで直径０．５ｍｍの電線を３０本束ね、上記各粘着テープをハーフラップ巻して結束し、試料を作製した。そして、１００ｍｍ間隔で配置した一対の円筒（直径１９ｍｍ）上に、試料をこの円筒に対して直交するように載置した。次いで、周囲を測定温度（−１０℃、１０℃、３０℃）に維持し、円筒間の中央部にて試料を下方に引っ張り、試料が湾曲して円筒から落下するまでの最大荷重を測定した。結果を表１に示す。
【００２９】
【表１】
2006022122.tif 000002
【００３０】
表１に示すように、本発明品はテープの浮きもなく、またＰＶＣ製粘着テープ及び従来品と比較して、ワイヤーハーネスを結束したときの柔軟性、特に低温時の柔軟性に優れることがわかる。
【００３１】
また、テープ基材のテープ厚を測定したが、従来品ではテープ厚に変動が認められた。
【００３２】
【発明の効果】
以上説明したように、本発明によれば、ＰＶＣ製粘着テープと同等の難燃性を有し、しかも燃焼した場合でも有害ガスを発生することがなく、更にはＰＶＣ製粘着テープ並びに従来のノンハロゲン難燃性粘着テープよりも優れた使用感及び柔軟性を備えるノンハロゲン難燃性粘着テープを、効率よく製造することができる。